(57)【特許請求の範囲】
【請求項１】
ゲル化剤と、電気化学反応を行うための導電性イオンと、溶媒と、を有し、
ゾル状態で開口を介して基板の上に吐出されゲル状態の所定のパターン形状となったことを特徴とする導電性組成物。
【請求項２】
室温においてゲル状態であり加温によりゾル状態になることを特徴とする請求項１に記載の導電性組成物。
【請求項３】
室温においてゾル状態であり冷却によりゲル状態になることを特徴とする請求項１に記載の導電性組成物。
【請求項４】
前記開口がキャピラリの開口であることを特徴とする請求項２または請求項３に記載の導電性組成物。
【請求項５】
前記開口がスクリーン印刷のスクリーンの開口またはメタルマスク印刷のメタルマスクの開口であることを特徴とする請求項２または請求項３に記載の導電性組成物。
【請求項６】
前記溶媒は水であることを特徴とする請求項１から請求項５のいずれか１項に記載の導電性組成物。
【請求項７】
前記導電性イオンが金属イオンを有し、
前記電気化学反応が前記金属イオンの析出反応であることを特徴とする請求項１から請求項６のいずれか１項に記載の導電性組成物。
【請求項８】
前記電気化学反応が金属の溶解反応であることを特徴とする請求項１から請求項６のいずれか１項に記載の導電性組成物。
【請求項９】
ゲル化剤と、電気化学反応を行うための導電性イオンと、溶媒と、を有する導電性組成物をゾル状態とするゾル化工程と、
ゾル状態の前記導電性組成物を開口を介して基板上に吐出し所定のパターン形状とするパターン形成工程と、
前記所定のパターン形状の前記導電性組成物をゲル状態とするゲル化工程と、
ゲル状態の前記導電性組成物を用いて電気化学反応を行う電気化学反応工程と、を具備することを特徴とする電気化学反応方法。
【請求項１０】
前記ゾル化工程において前記導電性組成物を加温し、前記ゲル化工程において前記導電性組成物を冷却することを特徴とする請求項９に記載の電気化学反応方法。
【請求項１１】
前記ゾル化工程において、前記導電性組成物に圧力を印加することを特徴とする請求項９または請求項１０に記載の電気化学反応方法。
【請求項１２】
前記ゾル化工程において、前記導電性組成物に剪断応力を印加することを特徴とする請求項９から請求項１１のいずれか１項に記載の電気化学反応方法。
【請求項１３】
前記開口がキャピラリの開口であることを特徴とする請求項９から請求項１２のいずれか１項に記載の電気化学反応方法。
【請求項１４】
前記開口がスクリーン印刷のスクリーンの開口、またはメタルマスク印刷のメタルマスクの開口であることを特徴とする請求項９から請求項１２のいずれか１項に記載の電気化学反応方法。
【請求項１５】
前記溶媒は水であることを特徴とする請求項９から請求項１４のいずれか１項に記載の電気化学反応方法。
【請求項１６】
前記ゲル化工程においてゲル状態とする前記導電性組成物を表面に有する前記基板と、第２の基板とを前記導電性組成物を介して接合し、前記電気化学反応工程を前記第２の基板上で行うことを特徴とする請求項９から請求項１５のいずれか１項に記載の電気化学反応方法。
【請求項１７】
前記ゲル化工程においてゲル状態とする前記導電性組成物を前記基板上から剥離し、第３の基板上に再配置する再配置工程をさらに有し、
前記電気化学反応工程を前記第３の基板上で行うことを特徴とする請求項９から請求項１５のいずれか１項に記載の電気化学反応方法。
【請求項１８】
前記導電性イオンが金属イオンを有し、
前記電気化学反応が前記金属イオンの析出反応であることを特徴とする請求項９から請求項１７のいずれか１項に記載の電気化学反応方法。
【請求項１９】
前記電気化学反応が金属の溶解反応であることを特徴とする請求項９から請求項１７のいずれか１項に記載の電気化学反応方法。
【請求項２０】
前記ゲル化工程においてゲル状態とする前記所定のパターン形状の前記導電性組成物の上に、導電性イオンを有するゲル状態の第２の導電性組成物を配置し、前記導電性組成物と前記第２の導電性組成物とを電気的に接触状態とする第２の導電性組成物配置工程をさらに有し、
前記電気化学反応工程において、前記第２の導電性組成物を介して前記導電性組成物に電流を印加することを特徴とする請求項９から請求項１７のいずれか１項に記載の電気化学反応方法。
【請求項２１】
前記第２の導電性組成物が、複数の前記所定のパターン形状の前記導電性組成物の上に配置されることを特徴とする請求項２０に記載の電気化学反応方法。
【請求項２２】
前記導電性組成物または前記第２の導電性組成物の少なくともいずれかの前記導電性イオンが金属イオンを有し、
前記電気化学反応が前記金属イオンの析出反応であることを特徴とする請求項２０または請求項２１に記載の電気化学反応方法。
【請求項２３】
前記電気化学反応が金属の溶解反応であることを特徴とする請求項２０または請求項２１に記載の電気化学反応方法。
【請求項２４】
請求項１から請求項８のいずれか１項に記載の前記導電性組成物を用いて作成されることを特徴とする構造体。
【請求項２５】
前記導電性イオンが異なる複数の前記導電性組成物を組み合わせて用いることにより作成されることを特徴とする請求項２４に記載の構造体。
【請求項２６】
請求項９から請求項２３のいずれか１項に記載の前記電気化学反応方法により作成されることを特徴とする構造体。
【発明の詳細な説明】
【技術分野】
【０００１】
本発明は、電気化学反応を行うための導電性イオンを有するゲル状態の導電性組成物、前記導電性組成物を用いた電気化学反応方法、前記導電性組成物の電気化学反応により作成される構造体、および前記電気化学反応方法により作成される構造体に関する。
【背景技術】
【０００２】
電気化学反応を行うための導電性組成物としては、例えば液体状のめっき溶液またはエッチング溶液が広く知られている。これに対して出願人は特開２００８−２６６７４０号公報においてゲル状めっき組成物を開示している。すなわち、特開２００８−２６６７４０号公報には、めっき溶液にゲル化剤を加えることにより、流動性がなく固体状のゲル状めっき組成物を作成し、前記ゲル状めっき組成物を用いて被めっき体に金属膜を形成することが開示されている。さらに、シート状または格子状等の任意のパターンのゲル状めっき組成物を被めっき体に載置することによりパターニングされた金属膜を得ることができることが開示されている。
【０００３】
ゲル状めっき組成物のパターニングはシート状のゲル状めっき組成物を例えばナイフ等で切断することにより行われているが、正確にパターニングすることは容易ではないことがあった。またパターニング後のシート状のゲル状めっき組成物を被めっき体に載置することも容易ではないことがあった。
【先行技術文献】
【特許文献】
【０００４】
【特許文献１】特開２００８−２６６７４０号公報
【発明の概要】
【発明が解決しようとする課題】
【０００５】
本発明は、容易に作成可能なパターニングされたゲル状態の導電性組成物、前記導電性組成物を用いた電気化学反応方法、前記導電性組成物の電気化学反応により作成される構造体、および前記電気化学反応方法により作成される構造体を提供することを目的とする。
【課題を解決するための手段】
【０００６】
上記目的を達成すべく、本発明の実施の形態の導電性組成物はゲル化剤と、電気化学反応を行うための導電性イオンと、溶媒と、を有し、ゾル状態で開口を介して基板の上に吐出されゲル状態の所定のパターン形状となったことを特徴とする。
【０００７】
また、本発明の別の実施の形態の電気化学反応方法は、ゲル化剤と、電気化学反応を行うための導電性イオンと、溶媒と、を有する導電性組成物をゾル状態とするゾル化工程と、ゾル状態の前記導電性組成物を開口を介して基板上に吐出し所定のパターン形状とするパターン形成工程と、前記所定のパターン形状の前記導電性組成物を冷却し、ゲル状態とする冷却工程と、ゲル状態の前記導電性組成物を用いて電気化学反応を行う電気化学反応工程と、を具備することを特徴とする。
【０００８】
さらに本発明の別の実施の形態の構造体は、ゲル化剤と、電気化学反応を行うための導電性イオンと、溶媒と、を有し、ゾル状態で開口を介して基板の上に吐出されゲル状態の所定のパターン形状となった導電性組成物を用いて作成されることを特徴とする。
【０００９】
さらに本発明の別の実施の形態の構造体は、ゲル化剤と電気化学反応を行うための導電性イオンと溶媒とを有する導電性組成物をゾル状態とするゾル化工程と、ゾル状態の前記導電性組成物を開口を介して基板上に吐出し所定のパターン形状とするパターン形成工程と、前記所定のパターン形状の前記導電性組成物を冷却し、ゲル状態とする冷却工程と、ゲル状態の前記導電性組成物を用いて電気化学反応を行う電気化学反応工程と、を具備する電気化学反応方法により作成されることを特徴とする。
【発明の効果】
【００１０】
本発明によれば、容易に作成可能なパターニングされたゲル状態の導電性組成物、前記導電性組成物を用いた電気化学反応方法、前記導電性組成物の電気化学反応により作成される構造体、および前記電気化学反応方法により作成される構造体を提供することができる。
【図面の簡単な説明】
【００１１】
【図１】めっき用組成物をパターニングするディスペンサ装置の横方向から見た図である。
【図２】ディスペンサ装置を用いてめっき用組成物を基板上にパターニングする状態を説明するための斜視図である。
【図３】ディスペンサ装置を用いてめっき用組成物を基板上にパターニングする状態を説明するための横方向から見た図であり、図３（Ａ）はパターニング前の状態を、図３（Ｂ）はパターニング中の状態を、図３（Ｃ）はパターニング後の状態を示している。
【図４】スクリーン印刷装置を用いてめっき用組成物を基板上にパターニングする状態を説明するための横方向から見た図である。
【図５】めっき用組成物を用いて金属を析出する方法を説明するための断面模式図である。
【図６】複数のめっき用組成物を用いた構造体の作成を説明するための模式図であり、図６（Ａ）は上から見た図であり、図６（Ｂ）は図６（Ａ）のＶＩＢ−ＶＩＢ線に沿った断面模式図である。
【図７】複数のめっき用組成物を用いた構造体の作成を説明するための模式図であり、図７（Ａ）は上から見た図であり、図７（Ｂ）は図７（Ａ）のＶＩＩＢ−ＶＩＩＢ線に沿った断面模式図である。
【図８】めっき用組成物を用いて金属を析出する方法を説明するための断面模式図である。
【図９】エッチング用組成物を用いた構造体の作成を説明するための模式図であり、図９（Ａ）は、エッチング前のゲルパターンを有する基板を上から見た図であり、図９（Ｂ）は図９（Ａ）のＩＸＢ−ＩＸＢ線に沿った断面模式図である。
【図１０】エッチング用組成物を用いた構造体の作成を説明するための模式図であり、図１０（Ａ）は、エッチング後の銅膜パターンを有する基板を上から見た図であり、図１０（Ｂ）は図１０（Ａ）のＸＢ−ＸＢ線に沿った断面模式図である。
【発明を実施するための形態】
【００１２】
＜第１の実施形態＞
本発明の第１の実施の形態の導電性組成物は、電気化学反応を行うための導電性イオンとして、電気めっき析出可能な金属イオンを含有しているゲル状態のめっき用組成物２Ａである。めっき用組成物２Ａはゲル化剤と金属イオンと溶媒とを有しており、ゲル状態とゾル状態を可逆的に変化する。ここで、ゲル状態とは流動性を有しない状態を、ゾル状態は流動性を有する状態を意味する。言い換えればゲル状態とは、分散質のネットワークにより高い粘性を持ち流動性を失い、系全体としては固体状態になったものである。そしてめっき用組成物は室温においてゲル状態であり加温によりゾル状態になる。なお、室温においてゾル状態であり冷却によりゲル状態になるめっき用組成物等であってもよい。すなわちめっき用組成物は、ゾル状態とゲル状態とを可逆的に変化し、少なくとも電気化学反応を行うときにはゲル状態となるものである。
【００１３】
最初に、めっき用組成物２をゲル状態の所定のパターン形状のめっき用組成物２Ａとする方法について説明する。めっき用組成物２は、例えば加温されたゾル状態で開口を介して基板上に所定のパターン形状となるように吐出され、基板上で冷却されることにより、ゲル状態のめっき用組成物２Ａとなる。すなわち、図１に示すようにめっき用組成物２は、ディスペンサ装置１０のディスペンサ１１の内部に収納され、本体部１０Ａの制御により、ディスペンサ１１のキャピラリ１２の先端部の開口１３からステージ１４上に配置された基板２０上に吐出される。ディスペンサ１１の内部およびキャピラリ１２は加温装置（不図示）により、例えば５０℃に加温されている。加温温度はめっき用組成物２に応じて適宜選択されるが、室温を超え１００℃未満であり、めっき用組成物２の安定性および粘度の関係から、好ましくは４０℃以上８０℃未満である。
【００１４】
すなわち、図１に示した状態では、ゲル化剤と、電気化学反応を行うための導電性イオンと、溶媒と、を有する導電性組成物であるめっき用組成物２は、加温しゾル状態とするゾル化工程にある。
【００１５】
なお、めっき用組成物２をゾル状態とするゾル化工程としては、所定温度に保持するだけでもよい場合もある。例えば、室温においてゾル状態であり、室温未満の温度においてゲル状態となるゼラチン等を有するめっき用組成物２の場合には、加温の必要はなく、室温に放置すること自体がゾル化工程に相当する。あるいは圧力を印加することでゾル状態となるめっき用組成物２であれば、ゾル化工程は圧力を印加する工程である。さらに、剪断応力を印加することでゾル状態となる、いわゆるチクソトロピー性を有するめっき用組成物２であれば、ゾル化工程は剪断応力を印加する工程である。すなわち、ゲル状態のめっき用組成物２を構成する分子等の結合を断ち切るのがゾル化工程である。
【００１６】
さらにゾル化工程としては、加温、圧力、または、剪断応力から選択された２以上を組み合わせても良い。なお大きな塊となっためっき用組成物２は管路内を搬送することができないが、ミキサー等で小さく分割（粉砕）することにより、ポンプによる管路内の搬送が可能となる。すなわちディスペンサ１１にゲル状態のめっき用組成物２を供給するときにゾル状態にしてもよいが、ゲル状態のまま供給することが可能である。
【００１７】
キャピラリ１２は例えば内径０．１ｍｍ、外径０．３ｍｍであり、フッ素樹脂により作成されている。ディスペンサ１１は駆動機構（不図示）により基板２０の面内方向および垂直方向の３方向に移動可能である。ディスペンサ１１の移動、すなわちキャピラリ１２の移動は本体部１０Ａにより制御される。なおディスペンサ１１ではなくステージ１４が移動してもよい。
【００１８】
図２は、基板２０上に、所定のパターン形状のゲル状態のめっき用組成物２Ａを間隔Ｄ１で多数連続して作成する様子を示している。加温工程において、ゾル状態のディスペンサ１１の内部のめっき用組成物２は、例えば０．２ＭＰａの加圧によりキャピラリ１２の開口１３を介して基板２０上に吐出するパターン形成工程により所定のパターン形状となる。室温の基板２０の上に吐出されたゾル状態のめっき用組成物２は、基板２０に熱が奪われるため、すなわち自然冷却されるために、ゲル状態となる（冷却工程）。基板２０は冷却装置により室温以下に冷却されていてもよいし、熱容量の大きなステージ１４に固定することによりめっき用組成物２からの熱をステージ１４を介して放熱するようにしてもよい。
【００１９】
ここで、略半球状、または略円柱状のパターン形状のめっき用組成物２Ａは単独で利用してもよいし、図２に示すように、めっき用組成物２Ａを連続して形成することにより、さらに大きな所望のパターン、例えば、配線パターンを形成してもよい。すなわち、吐出により基板上に直接、ライティング形成されたパターン形状のめっき用組成物２Ａを互いに一部が重なり合うように形成してもよい。
【００２０】
また図３（Ａ）〜図３（Ｃ）に示すように、キャピラリ１２の先端部を基板２０に近接した状態でめっき用組成物２を開口１３から突出してもよい。すなわち図３（Ａ）に示すようにキャピラリ１２の先端部からめっき用組成物２が滴下しない状態で、図３（Ｂ）に示すようにめっき用組成物２の一部が基板２０と接触するまでキャピラリ１２の先端部を基板２０に近接する。その後、図３（Ｃ）に示すように、キャピラリ１２の先端部を基板２０から遠ざける。この方法により、キャピラリ１２の開口１３の直径Ｒ０よりも小さな直径Ｒ１を有するパターンのめっき用組成物２Ａを作成してもよい。
【００２１】
すなわち、キャピラリ１２からめっき用組成物２を滴下すると基板２０上に形成されるめっき用組成物２Ａは開口１３よりも大きな面積となる。しかし上記方法では、より微細なパターンを容易に形成することができる。さらに図３（Ｂ）に示した状態でキャピラリ１２を移動しながらゾル状態のめっき用組成物２を連続的に基板２０上に吐出することにより、線状パターンのゲル状態のめっき用組成物２Ａを形成することもできる。ディスペンサ１１を用いたパターニングでは、例えば、直径１〜２０００μｍ、高さ１〜１０００μｍ程度のめっき用組成物２Ａを容易に得ることができる。
【００２２】
なお、めっき用組成物２をパターン形状とするために開口を介して基板上に吐出する方法としては、図４（Ａ）〜図４（Ｄ）に示すように孔版印刷法の１種であるスクリーン印刷法を用いることもできる。スクリーン印刷法では最初に、図４（Ａ）に示すように、スクリーン印刷装置３０の開口３２を有するスクリーン３１の上にゾル状態のめっき用組成物２を配設する。そして図４（Ｂ）〜図４（Ｄ）に示すようにスキージ３３でスクリーン３１の内面（上面）を加圧しながら移動する。すると、スクリーン３１の開口３２を介してめっき用組成物２が基板２０上に押し出され、すなわち吐出され、ゲル状態のパターンとなる。パターンの形状はスクリーン作成時に設計される。スクリーン印刷法では、縦糸と横糸とが形成する開口を介してめっき用組成物２が基板上にパターニングされるが、細い幅の糸を用いることにより糸の影響によるパターン切れを防止することができる。
【００２３】
めっき用組成物２をパターン形状とするために開口を介して基板上に吐出する方法としては、スクリーン印刷法と同様の手法であるメタルマスク印刷法を用いてもよい。メタルマスク印刷法ではスクリーン３１の替わりに開口を有する金属板を用いる点がスクリーン印刷法と異なるが、それ以外は同様である。
【００２４】
スクリーン印刷方法およびメタルマスク印刷法は、ディスペンサ装置１０を用いる方法に比べて、広い面積に一度に多数のパターンを形成できるために生産性に優れている。
【００２５】
さらにめっき用組成物２を所定のパターン形状とする方法としては、インクジェット方式も好ましく用いることができる。さらに、インクジェット方式としては、広く使用されている圧電素子を用いるピエゾ方式または加熱してノズル内で気泡を発生させる熱方式（バブルジェット（登録商標）方式）に限られるものではなく、静電的な力を利用した、いわゆるスーパーインクジェット方式を用いてもよい。スーパーインクジェット方式ではドット径として１μｍ以下、液滴のサイズとしてフェムトリットルが吐出可能であるため、より微細なパターン形成が可能である。
【００２６】
また、基板の同一部分へのゲル状態のめっき組成物のパターン形成は１回に限られるものではなく、基板上に形成されためっき組成物２Ａの高さ、すなわち厚さが不足している場合には複数回、ゾルめっき組成物を吐出して積層してもよい。すなわち、めっき組成物２Ａの上にさらに、めっき組成物２を吐出してもよい。また、後述するように導電性イオンの異なるゲルめっき組成物を積層してもよい。
【００２７】
次に、めっき用組成物２の構成について説明する。すでに説明したようにめっき用組成物２はゲル化剤と金属イオンと溶媒とを有している。
【００２８】
ゲル化剤としては、めっき用組成物２が、室温においてゲル状態であり加温によりゾル状態になるような材料から選択されるが、例えば、寒天、ゼラチン、キサンタンガム、カラギナン、ローストビーンガム（ＬＢＧ）、グアーガム、ジェランガム、メチルセルロース、ヒドロキシプロピルメチルセルロース、ペクチン、アルギン酸から選ばれる少なくとも１種、すなわち、各単独または２種以上の混合物、が挙げられる。
【００２９】
前記ゲル化剤の中で、ゾル化温度の点およびゲル強度の点から、寒天、ゼラチン、キサンタンガム、カラギナン、ローストビーンガム、グアーガム、ヒドロキシプロピルメチルセルロースを用いることが望ましく、特に好ましくは、カラギナンとローストビーンガムとを混合して用いることが好ましい。
【００３０】
前記ゲル化剤の含有量は適宜、調整されるが、例えば、電解銅めっき用のめっき組成物２では、ゲル化剤の含有量は、組成物全量に対して、１〜５重量％（１０ｇ／Ｌ〜５０ｇ／Ｌ）の範囲で用いる。
【００３１】
めっき析出可能な金属イオンとは、公知のめっきに用いられている金属イオンである。例えば、銅、ニッケル、金、スズ、銀、パラジウムなどのイオンを挙げることができる。
【００３２】
溶媒としては金属化合物を溶解し金属イオンとすることが可能な非プロトン性有機溶媒、例えば、エ−テル、テトラヒドロフラン、トルエン等を用いることもできるが、汎用性から水が好ましい。
【００３３】
めっき用組成物２は、さらに公知のめっき液が有する導電性化合物、添加剤、安定化剤等を有していてもよい。例えば、銅めっき用のめっき組成物の場合には導電性化合物として硫酸を用いることにより導電率が向上するため、より大電流での高速成膜が可能となる。
【００３４】
なお、めっき組成物は、ゲル状態となったときのゲル強度を高めるために硬さ調整剤を有していてもよい。硬さ調整剤としては例えば、カリウム塩、カルシウム塩、マグネシウム塩、セシウム塩、糖類など、具体的には、塩化カリウム、硫酸カリウムなどのカリウム塩、塩化カルシウム、乳酸カルシウムなどのカルシウム塩、塩化マグネシウムなどのマグネシウム塩、塩化セシウムなどのセシウム塩、ショ糖などの糖類などの少なくとも１種を用いることができ、さらに好ましくは、硬さ調整範囲の広さの点から、塩化カリウム、乳酸カルシウム、硫酸カリウムが好ましい。硬さ調整剤の含有量は、例えば、組成物全量に対して、０．０５〜１．０重量％（０．５ｇ／Ｌ〜１０ｇ／Ｌ）の範囲で用いることができる。
【００３５】
さらにめっき組成物は、めっき面の平滑性、均一なめっき膜を形成させる点、離水性の制御の点から、めっき表面調整剤、例えば、非イオン性界面活性剤、塩化物、ゼラチンなどを含有することが好ましい。めっき表面調整剤としては、めっき面の平滑性および均一なめっき膜を形成させる点から、具体的にはポリエチレングリコール、ポリオキシエチレンアルキルエーテル、ポリオキシエチレンオクチルフェニルエーテルなどの非イオン性界面活性剤、塩化ナトリウム、塩化カリウム、塩化カルシウムなどの塩化物、ゼラチンの少なくとも１種が挙げられ、好ましくは、ポリオキシエチレンアルキルエーテル、塩化ナトリウム、塩化カリウムである。さらに離水性制御の容易さの点から、ポリオキシエチレンアルキルエーテルを単独または他のめっき表面調整剤と組み合わせて用いることがより好ましい。めっき表面調整剤の含有量は、めっき法、ゲル化剤等により変動するが、組成物全量に対して、０．００１〜０．５重量％（０．０１ｇ／Ｌ〜５ｇ／Ｌ）の範囲で用いることができる。
【００３６】
次に、所定のパターン形状となっためっき組成物２Ａを用いて、構造体である電気めっき膜を形成する電気化学反応を行う電気化学反応工程について説明する。
【００３７】
図５（Ａ）に示すように、導電性基板２０Ａを用いた場合には、電源４０の陰極に導電性基板２０Ａを接続し、陽極にプローブ４１等を介してめっき組成物２Ａを接続し、直流電流を印加することにより、導電性基板２０Ａ上で電気化学反応である金属イオンの析出反応（電気めっき反応）が進行し、導電性基板２０Ａ上にめっき組成物２Ａが有していた金属イオンが金属膜３として析出する。なお、より精密に析出反応を管理するために、プローブ４１に加えて参照電極（不図示）をめっき組成物２Ａ中に配置してもよい。
【００３８】
めっき時の電流密度は公知のめっき液を用いた場合と同様に、例えば硫酸銅めっき用のめっき組成物２Ａでは、１〜５０ｍＡ／ｃｍ２程度であり、電流密度１０ｍＡ／ｃｍ２で成膜を行えば１０分間で２μｍの膜厚の銅金属膜を得ることができる。
【００３９】
なお図５（Ｂ）に示すように、基板が樹脂基板、セラミック基板、シリコン基板等の導電性を有しない基板２０Ｂの場合には、予め、表面を導電化処理し、導電層４２を形成した後にめっき組成物２Ａを形成する。スパッタ法、無電解めっき法等の公知の表面導電化処理法を用いることができるが、環境負荷低減等の観点から、ダイレクトプレーティング（ＤＰ）前処理が好ましい。ＤＰ前処理では、Ｐｄまたは銅による公知の触媒化処理が行われる。なお表面導電化処理により形成された導電層４２は金属膜３の形成後、除去される。
【００４０】
また、図５（Ｃ）に示すように、めっき組成物２Ａを表面に有する基板２０Ａをめっき組成物２Ａを介して第２の基板２０Ａ１と接合し、第２の基板２０Ａ１上で電気化学反応を進行、すなわち、第２の基板２０Ａ１上に金属膜３を形成してもよい。なお、後述するようにめっき組成物２Ａと接合する第２の基板としては、通電機能だけでなく、溶解反応により金属イオンを供給する溶解性陽極の機能を付与することもできる。
【００４１】
また、図５（Ｄ）に示すように、めっき組成物２Ａを表面に有する基板２０Ａから、めっき組成物２Ａを剥離し、第３の基板２０Ｄ上に再配置する再配置工程の後に、第３の基板２０Ｄ上に金属膜３を形成してもよい。
【００４２】
さらに、図５（Ｅ）に示すように、めっき組成物２Ａを表面に有する基板２０Ａの上にめっき組成物２Ａを介して、導電性イオンを有するゲル状態の第２の導電性組成物４Ａを配置して、導電性基板２０Ａ上に金属膜３を形成してもよい。第２の導電性組成物４Ａはめっき組成物２Ａと同じ構成、すなわち同じゲル化剤と同じ金属イオンと、同じ溶媒とを、それぞれ同じ数量有していてもよいし、異なっていてもよい。第２の導電性組成物４Ａは、例えばゾル状態で底が平面の容器に流し込んだ後に冷却しゲル状態とし、切断するという公知の手法により作成することができる。なお第２の導電性組成物４Ａは、ゲル状態であるが、パターニングされているめっき組成物２Ａと異なり取り扱いが容易である。
【００４３】
すなわち第２の導電性組成物４Ａは自己形状を保持できるようにゲル化剤等の組成が決定される。また第２の導電性組成物４Ａの形状は直方体等に限られるものではなく、自己形状を保持しやすい形状とすることが好ましい。あるいは第２の導電性組成物４Ａの形状を保持する機能を有する治具を用いてもよい。あるいは第２の導電性組成物４Ａからなるシートを治具としての保持枠に取り付けて使用することもできる。さらに第２の導電性組成物４Ａの内部に形状を維持するための補強材としての治具を配設してもよい。補強材としての治具は例えば網状金属を芯として用いる。これらの治具を導電体で構成することにより電極機能を付与してもよく、不溶性陽極または溶解性陽極として用いてもよい。まためっき組成物２Ａのない部分にスペーサを設けてよいし、スペーサ機能を有する凸部を設けても良い。すなわちスペーサは例えばＯリングを用いて後から設けても良いが、簡便に取り除くことができるように配設することが必要である。
【００４４】
そして上記の場合には、めっき組成物２Ａまたは第２の導電性組成物４Ａの少なくともいずれかの導電性イオンが、めっき析出する金属イオンを有していればよい。例えば、めっき組成物２Ａが金属イオンを有していれば第２の導電性組成物４Ａは金属イオンを有していなくとも基板２０Ａ上に金属膜３を形成することができる。そして第２の導電性組成物４Ａはめっき組成物２Ａと類似のゲル状態であるために両者の接触状態は良好であるために接触抵抗が低くなる。さらにめっき組成物２Ａが形成後の時間経過により溶媒が揮発し表面の導電性が劣化していても、第２の導電性組成物４Ａから溶媒を供給することができるために導電性が改善する。このため、第２の導電性組成物４Ａはめっき組成物２Ａとは同じ溶媒を有することが好ましい。
【００４５】
一方、図５（Ｆ）に示すように、第２の導電性組成物４Ｂが、複数の所定のパターン形状のめっき組成物２Ａの上に配置されていてもよい。さらに、めっき組成物２Ａの体積が小さく、所望の膜厚の金属膜を析出するために必要な金属イオンを有していない場合であっても、第２の導電性組成物４Ｂが金属イオンを有していれば、第２の導電性組成物４Ｂの有する金属イオンが、めっき組成物２Ａと基板２０Ａとの界面まで供給されるために、所望の膜厚の金属膜を析出することができる。さらには、めっき組成物２Ａが全く金属イオンを有していなくとも第２の導電性組成物４Ｂから金属イオンの供給を受けることにより所望の金属膜を析出することができる。
【００４６】
また、陽極側に溶解性金属、すなわち電解により溶解し金属イオンを供給する金属を用いることにより、陽極溶解により生成する金属イオンを導電性組成物２Ａに供給することができる。例えば、図５（Ｆ）に示すようにプローブ４１の替わりに溶解性金属の板２０Ｅ、例えば銅板を用いることにより、導電性組成物２Ａ、４Ｂが有する金属イオンだけでなく、金属板から第２の導電性組成物４Ｂを介して導電性組成物２Ａに供給された金属イオンを用いて、金属膜３を形成することができる。
【００４７】
溶解性金属としては、通常の電気めっきにおいて公知の各種組成、例えば銅の場合は含りん銅、ニッケルの場合には硫黄含有ニッケル等を用いることができる。
【００４８】
溶解性金属を陽極とした場合には、めっき組成物２Ａが所望の膜厚の金属膜を析出するために必要な金属イオンを有していない場合であっても、溶解性金属からの金属イオンが、めっき組成物２Ａと基板２０Ａとの界面まで供給されるために、所望の膜厚の金属膜を析出することができる。
【００４９】
次に図６、図７を用いて本実施の形態のめっき組成物を用いた、異なる金属からなる電気めっき構造体の作成方法について説明する。図６に示すように、金属イオンとしてニッケルイオンを有するめっき組成物２Ａ１（第１のめっき組成物）を基板２０Ｂの上にミアンダパターンに形成した後に、金属イオンとして銅イオンを有するめっき組成物２Ａ２（第２のめっき組成物）を端部位置にパターン形成する。図示しないが樹脂からなる基板２０Ｂの表面は予めＤＰ前処理が行われ導電層が形成されている。
【００５０】
基板２０Ｂのめっき組成物２Ａ１およびめっき組成物２Ａ２の上に、金属イオンを有しない第２の導電性組成物を配置し、基板２０Ｂと第２の導電性組成物との間に電流を印加し、電気めっきの析出反応を行う。その後、第２の導電性組成物、めっき組成物２Ａ１、めっき組成物２Ａ２、および導電層を剥離する。
【００５１】
図７に示すように、めっき構造体５は、基板２０Ｂ上に、ニッケルからなるパターン３Ｂ１と銅からなるパターン３Ｂ２とを有する。パターン３Ｂ１は所定の電気抵抗のある抵抗としての機能を有し、パターン３Ｂ２は電極パッドとしての機能を有している。上記説明のように導電性イオンが異なる複数のめっき組成物を組み合わせて用いること、特に、異なる金属イオンを有するめっき組成物を組み合わせて基板上に配設し同時に電流を印加することで同時に異なる金属を基板上に析出することができる。また、パターン３Ｂ１とパターン３Ｂ２との接合部のように、金属イオンが異なる複数のめっき組成物を基板上に積層して用いることにより、異なる金属からなる積層膜を形成することもできる。
【００５２】
もちろん、めっき組成物２Ａ１により３Ｂ１を作成し、その後、めっき組成物２Ａ２により３Ｂ２を作成してもよい。
【００５３】
＜第１の実施の形態の変形例＞
以下、本発明の第１の実施の形態の変形例について説明する。本変形例は第１の実施の形態と類似しているため同じ説明は省略する。
【００５４】
第１の実施の形態の導電性組成物は電気めっき用のめっき組成物２Ａであった。これに対して図８（Ａ）および図８（Ｂ）に示すように、無電解めっき膜３Ｂが成膜可能な無電解めっき用のめっき組成物２Ｂ、または置換めっき膜３Ｃが成膜可能な置換めっき用のめっき組成物２Ｃを用いることもできる。めっき組成物２Ｂは公知の無電解めっき液を、めっき組成物２Ｃは公知の置換めっき液を参考に適宜、構成することができる。
【００５５】
また、電気めっき用のめっき組成物２Ａと、無電解めっき用のめっき組成物２Ｂと、置換めっき用のめっき組成物２Ｃとの、いずれか２種類を組み合わせて用いてもよい。
【００５６】
まためっき組成物により作成した金属膜を下地膜として、電気めっきまたは無電解めっきを行っても良い。前段工程でめっき組成物により作成した金属膜はパターニングされているために、後段工程の電気めっきまたは無電解めっきのときにマスク等を用いることなくパターニングされた構造体を得ることができる。例えば、めっき組成物により作成した金属膜を触媒層として用いることにより、後段工程の無電解めっきでは触媒化を行わずマスクレスにより、パターニングされた無電解めっき膜からなる構造体を得ることができる。なお、めっき組成物により作成した金属膜が触媒として機能しない場合であっても、後段工程の無電解めっきで触媒化処理を行うことによりマスクレスによりパターニングされた無電解めっき膜からなる構造体を得ることができる。
【００５７】
＜第２の実施の形態＞
次に第２の実施の形態の導電性組成物であるエッチング用組成物７について説明する。本実施の形態のエッチング用組成物７は第１の実施の形態のめっき用組成物２等と類似しているので同じ構成要素には同じ符号を付し説明は省略する。
【００５８】
本発明の第２の実施の形態の導電性組成物は、電気化学反応である金属の溶解反応を行うためのエッチング用組成物７である。すなわちエッチング用組成物７は、少なくとも表面に金属を有する基板の金属、例えば基板上の銅配線パターンの一部を溶解するために用いることができる。
【００５９】
エッチング用組成物７は、めっき組成物２等と同様に、ゲル化剤と、導電性イオンと、溶媒と、を有しているが、金属の溶解反応を行うための組成物であるために金属イオンを有していない点においてのみ異なる。すなわち、エッチング用組成物７は、公知のエッチング溶液を参考に適宜、構成することができる。
【００６０】
例えば、図９に示すように、銅膜２０Ｃ１が樹脂基板２０Ｃ２と張り合わされた銅積層板２０Ｃの表面に、ミアンダパターンを残す形のパターンにゲル状態のエッチング用組成物７（ゲルパターン）が形成される。エッチング用組成物７のパターニングはめっき組成物と同様の方法を用いることができる。
【００６１】
銅膜２０Ｃ１を溶解するために、電源４０の陽極に銅膜２０Ｃ１が、陰極にエッチング用組成物７が接続され、電流が印加される。するとエッチング用組成物７と接触している部分の銅膜２０Ｃ１が溶解し、銅イオンとなりエッチング用組成物７側に移動する。すなわち、銅膜２０Ｃ１がパターンエッチングされる。
【００６２】
図１０に示すように、エッチング用組成物７を除去した後の構造体８（エッチング後の銅膜パターン）は、樹脂基板２０Ｃ２上にミアンダパターンの銅膜２０Ｃ１Ａを有する構造である。
【００６３】
さらに、電解エッチング反応ではなく、ケミカルエッチング反応を用いるエッチング用組成物を用いることも可能である。
【００６４】
そして、第１の実施の形態で説明した種々の方法は本実施の形態においても用いることができる。例えば、エッチング用組成物７はスクリーン印刷法またはメタルマスク印刷法を用いて形成することもできる。
【００６５】
なお、上記で説明した各種の電気化学反応では副反応として水素発生を伴う場合もある。導電性組成物２Ａ等は水素発生によりゲルが劣化するため、水素発生の少ない電気化学反応が適している。例えば、電気めっきでは高濃度硫酸銅めっき、無電解めっきでは金めっき、置換めっきでは銅めっきが、導電性組成物２Ａ等による反応に特に適している。
【００６６】
また、電気化学反応は温度が高い方が進行速度が速く良質なめっき膜を高速成膜可能なことがある。このため、めっき組成物２Ａがゾル化しない温度範囲であれば電気化学反応を行う際に加熱してもよい。
【００６７】
ゲル状態のめっき組成物２Ａ等は、めっき液に比べて乾燥しにくいが、より乾燥を防止するための手段を併用してもよい。特に加温した場合には乾燥が促進されるため乾燥を防止するための手段を併用することが好ましい。乾燥を防止するための手段としては、高湿度状態の雰囲気に保持するために、密閉した狭い空間内での保存および使用、例えば基板上に吐出した直後から、めっき組成物２Ａを小さな箱にいれて密閉して保存することが好ましい。さらに箱の中を飽和水蒸気圧とするため水を含浸した不織布等とともに保存することが好ましい。なお、めっき組成物２Ａ等が乾燥してしまった場合には前記方法、または、めっき組成物２Ａからゲル化剤を抜いた溶液（めっき液）と接触させる方法等により溶媒を補充することもできる。また溶媒と同様にめっき組成物２Ａ中の金属イオンが電気化学反応により枯渇してしまった場合には補充することもできる。
【００６８】
なおゲル状態のめっき組成物２Ａ等の表面は内部に比べれば室温においても乾燥しやすい。めっき組成物２Ａの表面のみが乾燥した場合であっても、プローブ４１等との接触抵抗が大きくなってしまい電気化学反応の妨げとなる。表面が乾燥しやすいゲルを用いる場合には、乾燥を防止するための手段を用いることが好ましく、密閉した狭い空間内での使用、例えば基板上に吐出した直後から、めっき組成物２Ａを小さな箱にいれて密閉して保存することが好ましい。さらに箱の中を飽和水蒸気圧とするため水を含浸した不織布等とともに保存することが好ましい。表面が乾燥しやすいゲルが乾燥した場合には、パターン化されためっき組成物２Ａ、ゲル状態の第２の導電性組成物４Ａ、４Ｂを溶媒でぬらすことにより接触抵抗を低減できる。またはプローブ４１、第２の基板２０Ａ１、溶解性金属の板２０Ｅ、銅積層板２０Ｃ等のゲル状態のめっき組成物２Ａ等と接触するものを溶媒でぬらしてもよい。あるいはゲルに圧力をかけ、内部の溶媒を表面部に移動することにより接触抵抗を低減できる。またプローブ４１を用いる場合には乾燥していない内部にまでプローブ４１の先端部を挿入することにより接触抵抗を低減できる。
【００６９】
また化学的に不安定なめっき組成物２の場合には含有する成分を別々に保存しておき、別々に開口を介して吐出してめっき組成物２Ａを作成してもよい。例えば、無電解めっき用のめっき組成物２Ｂでは、還元剤含有組成物と、金属イオン含有組成物を別々に吐出して作成してもよい。
【００７０】
さらに、めっき組成物２Ａを用いた電気化学反応は空気中の酸素の影響を受けにくい。このため、従来は窒素雰囲気下でなければ行うことのできなかった嫌気性めっき反応を大気中で行うことができる。例えば、還元剤として２価の鉄イオン、金属イオンとして銅イオンを有する無電解めっき組成物２Ｂを用いた無電解銅めっき反応は大気中で行うことができる。
【００７１】
本発明は上述した実施の形態に限定されるものではなく、本発明の要旨を変えない範囲において、種々の変更、改変等ができる。
【符号の説明】
【００７２】
２、２Ａ、…めっき用組成物、２Ｂ…無電解めっき用組成物、、２Ｃ…置換めっき用組成物、３…金属膜、４Ａ、４Ｂ…導電性組成物、５…構造体、７…エッチング用組成物、８…構造体、１０…ディスペンサ装置、１０Ａ…本体部、１１…ディスペンサ、１２…キャピラリ、１３…開口、１４…ステージ、２０、２０Ａ〜２０Ｅ…基板、３０…スクリーン印刷装置、３１…スクリーン、３２…開口、３３…スキージ、４０…電源、４１…プローブ、４２…導電層
【図１】
0005382796.tif 000002
【図２】
0005382796.tif 000003
【図３】
0005382796.tif 000004
【図４】
0005382796.tif 000005
【図５】
0005382796.tif 000006
【図６】
0005382796.tif 000007
【図７】
0005382796.tif 000008
【図８】
0005382796.tif 000009
【図９】
0005382796.tif 000010
【図１０】
0005382796.tif 000011